(57)【要約】  壁部分（複数可）及び上部プレートを含む、新規な光保護クロージャ。上部プレートは、上部プレートを形成するために使用される材料によって提供される光保護に加えて、少なくとも部分的な補助光保護層を備えている。
2021527008.tif 000002
【特許請求の範囲】
【請求項１】
側壁（複数可）部分及び上部プレートを含むクロージャであって、前記上部プレートが、補助光保護層で少なくとも部分的に覆われ、前記上部プレートと前記補助光保護層とが組み合わされて、２５超のＬＰＦ値を提供する、クロージャ。
【請求項２】
前記ＬＰＦが５０超である、請求項１に記載のクロージャ。
【請求項３】
前記ＬＰＦが１００超である、請求項１に記載のクロージャ。
【請求項４】
前記クロージャを取り外すことができ、対応する容器に再適用することができる、請求項１に記載のクロージャ。
【請求項５】
前記補助光保護層が、ラベル材料を含む、請求項１に記載のクロージャ。
【請求項６】
前記ラベルが、ステッカーを含む、請求項５に記載のクロージャ。
【請求項７】
前記ステッカーが耐湿性である、請求項６に記載のクロージャ。
【請求項８】
前記ステッカーが、薄膜フィルムを含む、請求項６に記載のクロージャ。
【請求項９】
前記薄膜フィルムが、金属箔を含む、請求項８に記載のクロージャ。
【請求項１０】
前記補助光保護層が、前記クロージャの上面又は前記上部プレートの底面のうちのいずれかに提供される、請求項１に記載のクロージャ。
【請求項１１】
前記ステッカーが、光反射性である材料を含む、請求項６に記載のクロージャ。
【請求項１２】
前記ステッカーが、少なくとも２つの異なる色を含む、請求項６に記載のクロージャ。
【請求項１３】
前記クロージャが、ポリエチレン、ポリプロピレン、又はこれらの組み合わせを含み得る、請求項１に記載のクロージャ。
【請求項１４】
着色顔料を含む、請求項１に記載のクロージャ。
【請求項１５】
白色顔料を含む、請求項１に記載のクロージャ。
【請求項１６】
添加剤を含む、請求項１に記載のクロージャ。
【請求項１７】
前記クロージャが、容器と組み合わされて、パッケージを形成する、請求項１に記載のクロージャ。
【請求項１８】
前記容器及び前記クロージャが、実質的に同じＬＰＦ値を有する、請求項１７に記載のクロージャ。
【請求項１９】
前記容器が、２５超のＬＰＦを有する、請求項１８に記載のクロージャ。
【請求項２０】
前記容器が、５０超のＬＰＦを有する、請求項１８に記載のクロージャ。
【請求項２１】
前記容器が、７５超のＬＰＦを有する、請求項１８に記載のクロージャ。
【請求項２２】
前記容器が、１００超のＬＰＦを有する、請求項１８に記載のクロージャ。
【請求項２３】
前記パッケージが、酪農製品を収容する、請求項１７に記載のクロージャ。
【請求項２４】
前記補助光保護層が、フィルム材料を含む、請求項１に記載のクロージャ。
【請求項２５】
前記補助光保護層が、印刷インク層を含む、請求項１に記載のクロージャ。
【請求項２６】
前記クロージャが対応する容器から取り外されるとき、前記補助光保護層は前記クロージャと接触したままである、請求項１に記載のクロージャ。
【発明の詳細な説明】
【背景技術】
【０００１】
パッケージ内に収容されるある特定の化合物及び栄養素は、光への曝露により悪影響を被り得る。総称的に光化学プロセスとして定義することができる光に対する直接曝露又は間接曝露のいずれかの結果として、多くの異なる化学的変化及び物理的変化が、分子種に対してなされ得る。Ａｔｋｉｎｓに記載のように、光化学プロセスは、一次吸収、物理的プロセス（例えば、蛍光発光、衝突誘起放出、誘導放出、項間交差、リン光、内部変換、一重項電子エネルギー移動、エネルギー貯留、三重項電子エネルギー移動、三重項−三重項吸収）、電離（例えば、ペニング電離、解離性電離、衝突電離、結合性電離）、又は化学的プロセス（例えば、解離若しくは劣化、添加若しくは挿入、抽出若しくは断片化、異性化、解離励起）を含み得る（Ａｔｋｉｎｓ，Ｐ．Ｗ．；Ｔａｂｌｅ  ２６．１  Ｐｈｏｔｏｃｈｅｍｉｃａｌ  Ｐｒｏｃｅｓｓｅｓ．Ｐｈｙｓｉｃａｌ  Ｃｈｅｍｉｓｔｒｙ，５ｔｈ  Ｅｄｉｔｉｏｎ；Ｆｒｅｅｍａｎ：Ｎｅｗ  Ｙｏｒｋ，１９９４；９０８）。一例として、光は、光増感剤種（例えば、酪農食品製品中のリボフラビン）を励起させ得、光増感剤種は次いで、存在する他の種（例えば、酸素、脂質）と後続反応して、価値のある製品（例えば、食品製品中の栄養素）の劣化、及び製品の品質（例えば、食品製品中の臭気）を調節することができる種の進化を含む変化を誘起し得る。
【０００２】
したがって、パッケージ内容物（複数可）の保護を可能にするために十分な光保護特性と、輸送、保管、及び使用条件に耐えるために十分な機械的特性とを有するパッケージを提供する必要がある。
【０００３】
パッケージが含有する物質を保護するパッケージの能力は、パッケージを設計及び構築するために使用される材料に大きく依存する（参照：Ｆｏｏｄ  Ｐａｃｋａｇｉｎｇ  ａｎｄ  Ｐｒｅｓｅｒｖａｔｉｏｎ；ｅｄｉｔｅｄ  Ｍ．Ｍａｔｈｌｏｕｔｈｉ，ＩＳＢＮ：０−８３４２−１３４９−４；Ａｓｐｅｎ  ｐｕｂｌｉｃａｔｉｏｎ；Ｃｏｐｙｒｉｇｈｔ  １９９４；Ｐｌａｓｔｉｃ  Ｐａｃｋａｇｉｎｇ  Ｍａｔｅｒｉａｌｓ  ｆｏｒ  Ｆｏｏｄ；Ｂａｒｒｉｅｒ  Ｆｕｎｃｔｉｏｎ，Ｍａｓｓ  Ｔｒａｎｓｐｏｒｔ，Ｑｕａｌｉｔｙ  Ａｓｓｕｒａｎｃｅ  ａｎｄ  Ｌｅｇｉｓｌａｔｉｏｎ：ＩＳＢＮ  ３−５２７−２８８６８−６；ｅｄｉｔｅｄ  ｂｙ  Ｏ．Ｇ  Ｐｉｒｉｎｇｅｒ；Ａ．Ｌ．Ｂａｎｅｒ；Ｗｉｌｅｙ−ｖｃｈ  Ｖｅｒｌａｇ  ＧｍＢＨ，２０００、これらは参照により本明細書に組み込まれる）。好ましいパッケージ材料は、多くの場合にバリア特性と呼ばれる、水分、光、及び酸素の透過を考慮して設計される。
【０００４】
パッケージに使用される材料の光バリア特性は、パッケージ内容物に光保護を提供することが望まれる。同一出願人による米国特許第９，６３８，６７９号、「Ｍｅｔｈｏｄｓ  ｆｏｒ  ｐｒｏｄｕｃｉｎｇ  ｎｅｗ  ｐａｃｋａｇｉｎｇ  ｄｅｓｉｇｎｓ  ｂａｓｅｄ  ｏｎ  ｐｈｏｔｏｐｒｏｔｅｃｔｉｖｅ  ｍａｔｅｒｉａｌｓ」（その主題は、その全体が参照により本明細書に組み込まれる）に記載されているように、パッケージ材料の光保護を測定し、この保護を「光保護係数」すなわち（Light Protection Factor、ＬＰＦ）で特性評価するための方法が記載されている。また、「Ａｃｃｅｌｅｒａｔｅｄ  ｌｉｇｈｔ  ｐｒｏｔｅｃｔｉｏｎ  ｐｅｒｆｏｒｍａｎｃｅ  ｍｅａｓｕｒｅｍｅｎｔ  ｔｅｃｈｎｏｌｏｇｙ  ｖａｌｉｄａｔｅｄ  ｆｏｒ  ｄａｉｒｙ  ｍｉｌｋ  ｐａｃｋａｇｉｎｇ  ｄｅｓｉｇｎ」，Ｓｔａｎｃｉｋ，Ｃｈｅｒｙｌ  Ｍ．；Ｃｏｎｎｅｒ，Ｄｅｎｉｓｅ  Ａ．；Ｊｅｒｎａｋｏｆｆ，Ｐｅｔｅｒ；Ｎｉｅｄｅｎｚｕ，Ｐｈｉｌｉｐｐ  Ｍ．；Ｄｕｎｃａｎ，Ｓｕｓａｎ  Ｅ．；Ｂｉａｎｃｈｉ，Ｌａｕｒｉｅ  Ｍ．；Ｊｏｈｎｓｏｎ，Ｄａｒｙａｎ  Ｓ．，Ｐａｃｋａｇｉｎｇ  Ｔｅｃｈｎｏｌｏｇｙ  ａｎｄ  Ｓｃｉｅｎｃｅ，ＤＯＩ  １０．１００２／ｐｔｓ．２３２６；Ｊｕｎ  ２０１７も参照されたい。
【０００５】
二酸化チタン（ＴｉＯ２）は、白色度及び／又は不透過性などの美的品質を食品パッケージに提供するために、プラスチック食品パッケージ層（複数可）において低レベル（組成物の０．１重量％〜５重量％（以下、「重量％（ｗｅｉｇｈｔ％）」は「重量％（ｗｔ％）」と略される）という典型的なレベル）でしばしば使用される。これらの品質に加えて、二酸化チタンは、例えば、米国特許第５，７５０，２２６号、同第６，４６５，０６２号、及び米国特許出願公開第２００４／０１９５１４１号に記載のように、ある特定の実体の光保護を提供し得る材料として認識されている。
【０００６】
有用なパッケージ設計とは、必要とされる光保護及び機能性能を合理的なコストで目標用途のために提供するものである。パッケージ設計のコストは、そのパッケージ設計を作成するために必要とされる構築材料及び加工により部分的に決定される。
【０００７】
牛乳パッケージは、牛乳を光曝露の悪影響から保護するためにパッケージの光保護が有益となる用途である。牛乳に対する光曝露は、牛乳中のいくつかの化学種の劣化をもたらし得る。この劣化は、牛乳の栄養素レベル及び官能品質の低下をもたらす（例えば、「Ｒｉｂｏｆｌａｖｉｎ  Ｐｈｏｔｏｓｅｎｓｉｔｉｚｅｄ  Ｓｉｎｇｌｅｔ  Ｏｘｙｇｅｎ  Ｏｘｉｄａｔｉｏｎ  ｏｆ  Ｖｉｔａｍｉｎ  Ｄ」，Ｊ．Ｍ．Ｋｉｎｇ  ａｎｄ  Ｄ．Ｂ．Ｍｉｎ，Ｖ６３，Ｎｏ．１，１９９８，Ｊｏｕｒｎａｌ  ｏｆ  Ｆｏｏｄ  Ｓｃｉｅｎｃｅ，ｐａｇｅ  ３１）。それゆえに、光保護パッケージにより牛乳を光から保護することは、光保護を有しない典型的なパッケージ内にパッケージされた牛乳と比較して、栄養素レベル及び官能品質が長期間にわたって当初のレベルで維持されることを可能にする（例えば、「Ｅｆｆｅｃｔ  ｏｆ  Ｐａｃｋａｇｅ  Ｌｉｇｈｔ  Ｔｒａｎｓｍｉｔｔａｎｃｅ  ｏｎ  Ｖｉｔａｍｉｎ  Ｃｏｎｔｅｎｔ  ｏｆ  Ｍｉｌｋ．Ｐａｒｔ２：ＵＨＴ  Ｗｈｏｌｅ  Ｍｉｌｋ．」Ａ．Ｓａｆｆｅｒｔ，Ｇ．Ｐｉｅｐｅｒ，Ｊ．Ｊｅｔｔｅｎ；Ｐａｃｋａｇｉｎｇ  Ｔｅｃｈｎｏｌｏｇｙ  ａｎｄ  Ｓｃｉｅｎｃｅ，２００８；２１：４７−５５）。
【０００８】
最新式のパッケージは、内部に収容された製品への光暴露の可能性を許容する、パッケージの全ての領域を含む、光暴露されたボトル設計の全ての部分を考慮することができない。例えば、光保護酪農製品ボトルの場合、これは、ボトル（全ての表面頂部、肩部、側面、基部）、並びにクロージャ（例えば、キャップ）を含む。最適な光保護性能のために、ボトル及びキャップは実質的に同じ光保護性能を有するべきであるか、あるいは、ボトル及びキャップの光保護性能が異なる場合には、ボトル及びキャップのいずれかの最小性能レベルによって所望の光保護性能が満たされるべきである。
【０００９】
同一出願人による国際出願ＵＳ２０１８／０２５３７２号は、上記の問題に対する１つの解決策を提供する。開示されているのは、パッケージ内に収容された製品への光曝露の可能性を許容するパッケージの全ての領域を含む、光曝露されたパッケージ設計の全ての部分を考慮する、単層容器及び単層クロージャを含む新しい光保護パッケージである。特に開示されているのは、光保護材料によって生成されており、光保護性能をクロージャに提供するのに十分な厚さである上部分を備える単層クロージャである。例えば、単層クロージャ上部分は、少なくとも約５０ミルの厚さを有することができる。
【先行技術文献】
【特許文献】
【００１０】
【特許文献１】米国特許第９，６３８，６７９号
【特許文献２】米国特許第５，７５０，２２６号
【特許文献３】米国特許第６，４６５，０６２号
【特許文献４】米国特許出願公開第２００４／０１９５１４１号
【特許文献５】国際出願ＵＳ２０１８／０２５３７２号
【非特許文献】
【００１１】
【非特許文献１】Ａｔｋｉｎｓ，Ｐ．Ｗ．；Ｔａｂｌｅ  ２６．１  Ｐｈｏｔｏｃｈｅｍｉｃａｌ  Ｐｒｏｃｅｓｓｅｓ．Ｐｈｙｓｉｃａｌ  Ｃｈｅｍｉｓｔｒｙ，５ｔｈ  Ｅｄｉｔｉｏｎ；Ｆｒｅｅｍａｎ：Ｎｅｗ  Ｙｏｒｋ，１９９４；９０８
【非特許文献２】Ｆｏｏｄ  Ｐａｃｋａｇｉｎｇ  ａｎｄ  Ｐｒｅｓｅｒｖａｔｉｏｎ；ｅｄｉｔｅｄ  Ｍ．Ｍａｔｈｌｏｕｔｈｉ，ＩＳＢＮ：０−８３４２−１３４９−４；Ａｓｐｅｎ  ｐｕｂｌｉｃａｔｉｏｎ；Ｃｏｐｙｒｉｇｈｔ  １９９４
【非特許文献３】Ｐｌａｓｔｉｃ  Ｐａｃｋａｇｉｎｇ  Ｍａｔｅｒｉａｌｓ  ｆｏｒ  Ｆｏｏｄ；Ｂａｒｒｉｅｒ  Ｆｕｎｃｔｉｏｎ，Ｍａｓｓ  Ｔｒａｎｓｐｏｒｔ，Ｑｕａｌｉｔｙ  Ａｓｓｕｒａｎｃｅ  ａｎｄ  Ｌｅｇｉｓｌａｔｉｏｎ：ＩＳＢＮ  ３−５２７−２８８６８−６；ｅｄｉｔｅｄ  ｂｙ  Ｏ．Ｇ  Ｐｉｒｉｎｇｅｒ；Ａ．Ｌ．Ｂａｎｅｒ；Ｗｉｌｅｙ−ｖｃｈ  Ｖｅｒｌａｇ  ＧｍＢＨ，２０００
【非特許文献４】「Ａｃｃｅｌｅｒａｔｅｄ  ｌｉｇｈｔ  ｐｒｏｔｅｃｔｉｏｎ  ｐｅｒｆｏｒｍａｎｃｅ  ｍｅａｓｕｒｅｍｅｎｔ  ｔｅｃｈｎｏｌｏｇｙ  ｖａｌｉｄａｔｅｄ  ｆｏｒ  ｄａｉｒｙ  ｍｉｌｋ  ｐａｃｋａｇｉｎｇ  ｄｅｓｉｇｎ」，Ｓｔａｎｃｉｋ，Ｃｈｅｒｙｌ  Ｍ．；Ｃｏｎｎｅｒ，Ｄｅｎｉｓｅ  Ａ．；Ｊｅｒｎａｋｏｆｆ，Ｐｅｔｅｒ；Ｎｉｅｄｅｎｚｕ，Ｐｈｉｌｉｐｐ  Ｍ．；Ｄｕｎｃａｎ，Ｓｕｓａｎ  Ｅ．；Ｂｉａｎｃｈｉ，Ｌａｕｒｉｅ  Ｍ．；Ｊｏｈｎｓｏｎ，Ｄａｒｙａｎ  Ｓ．，Ｐａｃｋａｇｉｎｇ  Ｔｅｃｈｎｏｌｏｇｙ  ａｎｄ  Ｓｃｉｅｎｃｅ，ＤＯＩ  １０．１００２／ｐｔｓ．２３２６；Ｊｕｎ  ２０１７
【非特許文献５】「Ｒｉｂｏｆｌａｖｉｎ  Ｐｈｏｔｏｓｅｎｓｉｔｉｚｅｄ  Ｓｉｎｇｌｅｔ  Ｏｘｙｇｅｎ  Ｏｘｉｄａｔｉｏｎ  ｏｆ  Ｖｉｔａｍｉｎ  Ｄ」，Ｊ．Ｍ．Ｋｉｎｇ  ａｎｄ  Ｄ．Ｂ．Ｍｉｎ，Ｖ６３，Ｎｏ．１，１９９８，Ｊｏｕｒｎａｌ  ｏｆ  Ｆｏｏｄ  Ｓｃｉｅｎｃｅ，ｐａｇｅ  ３１
【非特許文献６】「Ｅｆｆｅｃｔ  ｏｆ  Ｐａｃｋａｇｅ  Ｌｉｇｈｔ  Ｔｒａｎｓｍｉｔｔａｎｃｅ  ｏｎ  Ｖｉｔａｍｉｎ  Ｃｏｎｔｅｎｔ  ｏｆ  Ｍｉｌｋ．Ｐａｒｔ２：ＵＨＴ  Ｗｈｏｌｅ  Ｍｉｌｋ．」Ａ．Ｓａｆｆｅｒｔ，Ｇ．Ｐｉｅｐｅｒ，Ｊ．Ｊｅｔｔｅｎ；Ｐａｃｋａｇｉｎｇ  Ｔｅｃｈｎｏｌｏｇｙ  ａｎｄ  Ｓｃｉｅｎｃｅ，２００８；２１：４７−５５
【発明の概要】
【発明が解決しようとする課題】
【００１２】
本発明は、クロージャと、クロージャの光に弱い部分に固着された光保護フィルム（例えば、ラベル）と、すなわち、ボトル内の開口部を覆うクロージャ上部プレートの一部分との組み合わせにより、上記の問題に対する解決策を提供する。クロージャの弱い寸法と一致するように、光保護ラベル材料を正確に識別及びサイズ決めすることにより、固着された光保護フィルムによりクロージャを光保護性にすることができる。
【課題を解決するための手段】
【００１３】
本発明は、側壁（複数可）部分と上部プレートとを備える光保護クロージャ（例えば、キャップ）を備え、上部プレートは、上部プレートを形成するために使用される材料によって提供される光保護に加えて、補助光保護層（フィルム、ラベル、印刷インク層など）を備える。クロージャを対応する容器（例えば、ボトルなど）と組み合わせて、光保護パッケージを提供することができる。最適な光保護性能のために、補助光保護層を有する容器及び上部プレート部分は、実質的に同じ光保護性能を有することができ、あるいは、補助光保護層を有する容器及び上部プレート部分の光保護性能が異なる場合には、補助光保護層を有する容器又は上部プレート部分のいずれかの最小性能レベルによって所望の光保護性能が満たされるべきである。
【図面の簡単な説明】
【００１４】
【図１】クロージャを断面図で示す。
【図２】本発明によるクロージャを断面図で示す。
【図３ａ】本発明によるクロージャ及び容器を断面図で示す。
【図３ｂ】本発明によるクロージャの上面図を示す。
【発明を実施するための形態】
【００１５】
本発明は、側壁（複数可）部分と上部プレートとを備える光保護クロージャ（例えば、キャップ）を備え、上部プレートは、上部プレートを形成するために使用される材料によって提供される光保護に加えて、補助光保護層を備えている。クロージャを対応する容器（例えば、ボトルなど）と組み合わせて、光保護パッケージを提供することができる。最適な光保護性能のために、補助光保護層を有する容器及び上部プレート部分は、実質的に同じ光保護性能を有することができ、あるいは、補助光保護層を有する容器及び上部プレート部分の光保護性能が異なる場合には、補助光保護層を有する容器又は上部プレート部分のいずれかの最小性能レベルによって所望のパッケージ光保護性能が満たされるべきである。
【００１６】
本明細書で使用するとき、「含む（comprising）」とは、言及されるとき、指定の特徴、整数、工程、又は成分の存在を指定すると解釈すべきであるが、１つ以上の特徴、整数、工程、若しくは成分、又はこれらの群の存在又は追加を除外するものではない。更に、用語「含む（comprising）」は、用語「から本質的になる（consisting essentially of）」及び「からなる（consisting of）」に包含される例を含むことを意図する。同様に、用語「から本質的になる（consisting essentially of）」は、用語「からなる（consisting of）」に包含される例を含むことを意図する。
【００１７】
本明細書で使用するとき、量、濃度、又はその他の値若しくはパラメータが、ある範囲、典型的な範囲、又は典型的な上方値及び典型的な下方値のリストのいずれかとして与えられているとき、これらは、範囲が別個に開示されているかどうかにかかわらず、任意の範囲上限値又は典型的な上方値及び任意の範囲下限値又は典型的な下方値の任意の対から形成される全ての範囲を、具体的に開示するものとして理解されるものとする。本明細書に数値範囲が記述されている場合、特に指示しない限り、この範囲は、その端点を包含し、かつその範囲内の全ての整数及び分数を包含することが意図されている。範囲を規定するときに記述する特定の値に本開示の範囲を限定することを意図するものではない。
【００１８】
本明細書で使用するとき、単数形の用語及び単数形「ａ」、「ａｎ」、及び「ｔｈｅ」は、例えば、明らかに他の指示がない限り、複数の指示対象を含む。したがって、例えば、「ＴｉＯ２粒子（TiO2 particle）」、「ＴｉＯ２粒子（a TiO2 particle）」、又は「ＴｉＯ２粒子（the TiO2 particle）」に対する言及は、複数のＴｉＯ２粒子も含む。本特許出願で引用された全ての参考文献は、参照により本明細書に組み込まれる。
【００１９】
クロージャは、取り外し可能かつ再封止可能であり得る（例えば、ねじ山を含み得るボトルキャップなど）。本発明の一態様において、クロージャは、プラスチックを含む。本発明の更なる態様では、プラスチッククロージャは、対応する容器と組み合わされて、酪農製品パッケージ（例えば、牛乳容器及びクロージャ）を形成し得る。
【００２０】
補助光保護層は、クロージャ上部プレートと組み合わされると、上部プレートのみと比較して、上部プレートの光保護係数（「ＬＰＦ」）値を増加させることになる任意の好適な材料であり得る。光保護層材料は、例えば、ラベル、フィルム、インク層などであり得る。補助光保護層材料の非限定的な例としては、金属、金属箔、金属化プラスチック、印刷又は着色プラスチックが挙げられる。フィルム材料は、ラベルであり得る。フィルムは、ステッカーを含み得る。補助光保護層は、耐湿性であり得る。補助光保護層は、温度耐性であり得る。補助光保護層は、金属又は金属化箔などの薄膜フィルムであり得る。補助光保護層はまた、光反射性材料であり得る。
【００２１】
クロージャの上部プレートは、対応する容器内の開口部を覆うことになる上部プレートの少なくとも一部分を覆う１つ以上の追加の層を備えている。このような層は、ラベル、紙、印刷インク、ラップ、被覆処理材料、又は他の材料から形成され得る。層（複数可）は、対応する容器内の開口部を覆うことになる上部プレートの一部分よりも多くを覆い得、上部プレートの縁部（複数可）まで延在し得る。層（複数可）は、上部プレートの内側表面、外側表面、又はその両方上にあり得る。層（複数可）は、パッケージに追加の光保護性能をもたらす。層は、他の機能を果たし得、それに加えて、改善された封止性能を有するか、又はブランド情報を提供する。
【００２２】
本発明の一態様では、射出成形を使用して、クロージャを生産することができる。
【００２３】
図１に示されるように、クロージャ１は、上部プレート２及び側壁（複数可）部分３を備える。側壁（複数可）部分３は、任意の好適な幾何学的形状であり得るが、典型的には、例えば、容器内の対応する開口部に応じて、円筒形又は楕円形であり得る。単一の壁構造として示されるが、壁部分は、２つ以上の区分で作製され得る。図２に示されるように、クロージャ上部プレート２は、図３ａ及び図３ｂに示されるように、対応する容器５内の開口部ａを覆う上部プレート２の少なくとも一部分にわたって光保護値を増加させる補助光保護層（複数可）４ａ、４ｂを備えている。クロージャは、２つ以上の材料又は層から構成され得、ガスバリア又は酸素捕捉のような目的のための層を含み得る。層は、封入された製品に向かってクロージャの下側にあってもよい。
【００２４】
補助光保護層（複数可）４ａ、４ｂは、上部プレート２の内側表面６、外側表面７、又は上部プレーと２の内側表面６及び外側表面７の両方に位置し得る。補助光保護層（複数可）４ａ、４ｂは、容器５内の開口部ａを覆うことになる上部プレートの領域を少なくとも覆うのに十分な寸法である。補助光保護層（複数可）は、任意の好適な手段によって上部プレートに固着することができ、それに取り外し可能又は永久的に固着され得る。
【００２５】
クロージャ１は、任意の容器５（例えば、ボトル）と共に使用することができ、クロージャ１は、容器５内の開口部ａを封止するように設計されている。クロージャは、取り外し可能かつ再封止可能であり得、キャップを押すことによって封止されて、容器の開口部と係合して、容器を再封止し得るクロージャなどの、ねじ付き側壁（複数可）、又は対応する容器と係合又は封止するようにその他の方法で設計されている側壁（複数可）を備えることができる。
【００２６】
本発明のクロージャは、任意の好適な容器と共に使用し得るが、好ましい容器としては、同一出願人による国際出願ＵＳ２０１８／０２５３７２号、ＵＳ２０１６／００８３５５４号、国際公開第２０１６／１９６５２９号、及び国際出願ＵＳ２０１７／０６６１０５号（各々の主題は、それらの全体が参照により本明細書に組み込まれる）に開示されている容器が挙げられる。
【００２７】
ＬＰＦ及びＬＰＦ値の測定の詳細な説明は、同一出願人による米国特許第９，６３８，６７９号、「Ｍｅｔｈｏｄｓ  ｆｏｒ  ｐｒｏｄｕｃｉｎｇ  ｎｅｗ  ｐａｃｋａｇｉｎｇ  ｄｅｓｉｇｎｓ  ｂａｓｅｄ  ｏｎ  ｐｈｏｔｏｐｒｏｔｅｃｔｉｖｅ  ｍａｔｅｒｉａｌｓ」及び米国特許第９，３７２，１４５号、「Ｄｅｖｉｃｅｓ  ｆｏｒ  ｄｅｔｅｒｍｉｎｉｎｇ  ｐｈｏｔｏｐｒｏｔｅｃｔｉｖｅ  ｍａｔｅｒｉａｌｓ」に記載されており、両特許の主題は、参照により本明細書に組み込まれる。更なる情報は、これら特許の実施例の項に見出すことができる。本明細書で使用されるＬＰＦ値は、これらの２つの特許における教示に従って決定される。
【００２８】
クロージャ（及び容器）は、プラスチックを含み得、ＴｉＯ２粒子を更に含み得る。また、クロージャ（及び容器）は、少なくとも１つの着色顔料を更に含み得る。ＴｉＯ２粒子及び少なくとも１つの着色顔料は、クロージャ（及び容器）材料全体に分散され得る。補助光保護層を有するクロージャ上部プレートは、２０以上、好ましくは３０超、より好ましくは４０超、より好ましくは５０超、より好ましくは６０超、より好ましくは８０超、更により好ましくは１００超の光保護係数（「ＬＰＦ」）値を有し得る。容器は、２０以上、好ましくは３０超、より好ましくは４０超、より好ましくは５０超、より好ましくは６０超、より好ましくは８０超、更により好ましくは１００超の光保護係数（「ＬＰＦ」）値を有することができる。
【００２９】
二酸化チタン（及び任意選択的に少なくとも１つの着色顔料）がクロージャ中に存在してもよく、マスターバッチを組み込むことによって、パッケージ生産プロセスにおいて分散及び加工し得、好ましくは射出成形法を使用してクロージャに加工し得る。マスターバッチは、固体ペレットであってもよい。マスターバッチは、液体として送達されてもよい。ＴｉＯ２（及び任意の着色顔料）はまた、液体送達形態などの他の形態で送達されてもよく、１つの単一マスターバッチ配合物で送達される必要はない。
【００３０】
本発明の一態様では、ＴｉＯ２粒子は、金属酸化物、好ましくはアルミナで、次いで更なる有機層で被覆され得る。処理されたＴｉＯ２は、ポリマー溶融物全体に均一に分散することができ、そのポリマー溶融物に色及び不透過性を付与する無機粒子状材料である。更なる処理又は表面層を指定していないＴｉＯ２に対する本明細書における言及は、ＴｉＯ２がかかる層を有し得ないことを含意するものではない。
【００３１】
金属酸化物は、シリカ、アルミナ、ジルコニア、又はこれらの組み合わせからなる群から選択されることが好ましい。金属酸化物はアルミナであることが最も好ましい。ＴｉＯ２上の有機被覆材料は、オルガノシラン、オルガノシロキサン、フルオロシラン、オルガノホスホネート、オルガノ酸ホスフェート、オルガノピロホスフェート、オルガノポリホスフェート、オルガノメタホスフェート、オルガノホスフィナート、オルガノスルホン酸化合物、炭化水素系カルボン酸、炭化水素系カルボン酸の結合エステル、炭化水素系カルボン酸の誘導体、炭化水素系アミド、低分子量炭化水素ワックス、低分子量ポリオレフィン、低分子量ポリオレフィンのコポリマー、炭化水素系ポリオール、炭化水素系ポリオールの誘導体、アルカノールアミン、アルカノールアミンの誘導体、有機分散剤、又はこれらの混合物からなる群から選択されることが好ましい。有機材料は、式：Ｒ５ｘＳｉＲ６４−ｘを有するオルガノシランであり、式中、Ｒ５は、少なくとも１〜約２０個の炭素原子を有する非加水分解性アルキル基、シクロアルキル基、アリール基、又はアラルキル基であり、Ｒ６は、加水分解性アルコキシ基、ハロゲン基、アセトキシ基、又はヒドロキシ基であり、ｘ＝１〜３である。有機材料は、オクチルトリエトキシシランであることが最も好ましい。本発明の更なる態様では、金属酸化物は、アルミナであり、有機材料は、オクチルトリエトキシシランである。
【００３２】
本発明の一態様では、クロージャは、０重量％超〜約３重量％の濃度のＴｉＯ２粒子を有し得る。本発明の更なる態様では、クロージャは、１重量％未満のＴｉＯ２の濃度を有し得、０．５重量％未満であり得る。溶融加工可能な樹脂（複数可）は、ポリオレフィンの群から選択され得る。本発明の一態様では、溶融加工性樹脂は、好ましくは高密度ポリエチレンであり、クロージャは、８ミル〜５０ミル、又はより好ましくは１０ミル〜３５ミルの厚さを有し得る。
【００３３】
ＴｉＯ２粒子は、ルチル又はアナターゼ結晶形態であり得る。二酸化チタン顔料は、一般的に、塩化物プロセス又は硫酸塩プロセスのいずれかによって作製される。塩化物プロセスでは、ＴｉＣｌ４を酸化させてＴｉＯ２粒子にする。硫酸塩プロセスでは、硫酸及びチタン含有鉱石を溶解させ、結果として得られた溶液を一連の沈殿工程に供してＴｉＯ２を得る。硫酸塩プロセス及び塩化物プロセスはいずれも、「Ｔｈｅ  Ｐｉｇｍｅｎｔ  Ｈａｎｄｂｏｏｋ」、Ｖｏｌ．１，２ｎｄ  Ｅｄ．，Ｊｏｈｎ  Ｗｉｌｅｙ＆Ｓｏｎｓ，ＮＹ（１９８８）により詳細に記載されており、その教示は、参照により本明細書に組み込まれる。
【００３４】
ＴｉＯ２粒子は、具体的にはＢｒｏｏｋｈａｖｅｎ  ＩｎｄｕｓｔｒｉｅｓのモデルＴＦ−３００５ＷのＸ線遠心粒径分析器を利用して、Ｘ線遠心技術により測定したとき、約１００ｎｍ〜約２５０ｎｍの中位径範囲を有し得る。ＴｉＯ２の結晶相は、好ましくはルチルである。表面処理を受けた後のＴｉＯ２は、約１００ｎｍ〜約４００ｎｍ、より好ましくは約１００ｎｍ〜約２５０ｎｍの平均直径サイズ分布を有する。ナノ粒子（約１００ｎｍ未満の平均直径サイズ分布を有するもの）も、本発明で使用され得るが、異なる光保護性能特性を提供し得る。
【００３５】
ＴｉＯ２粒子は、二酸化チタンのみを含有するなど実質的に純粋であってもよく、又はシリカ、アルミナ、及び／若しくはジルコニアなどの他の金属酸化物で処理されてもよい。本発明では、アルミナで被覆／処理されたＴｉＯ２粒子が好ましい。ＴｉＯ２粒子は、例えば無機化合物を金属化合物と共酸化する又は共沈させることにより、金属酸化物で処理され得る。ＴｉＯ２粒子を共酸化する又は共沈させる場合、粒子の全重量に基づいて、最大約２０重量％、より典型的には、０．５〜５重量％、最も典型的には、約０．５〜約１．５重量％の他の金属酸化物が存在してもよい。
【００３６】
処理された二酸化チタンは、例えば、（ａ）二酸化チタン粒子であって、粒子の表面上に、熱分解堆積金属酸化物又は沈殿無機酸化物を含む実質的にカプセル化する層を有する、二酸化チタン粒子を提供することと、（ｂ）粒子を、オルガノシラン、オルガノシロキサン、フルオロシラン、オルガノホスホネート、オルガノ酸ホスフェート、オルガノピロホスフェート、オルガノポリホスフェート、オルガノメタホスフェート、オルガノホスフィナート、オルガノスルホン酸化合物、炭化水素系カルボン酸、炭化水素系カルボン酸の結合エステル、炭化水素系カルボン酸の誘導体、炭化水素系アミド、低分子量炭化水素ワックス、低分子量ポリオレフィン、低分子量ポリオレフィンのコポリマー、炭化水素系ポリオール、炭化水素系ポリオールの誘導体、アルカノールアミン、アルカノールアミンの誘導体、有機分散剤、又はこれらの混合物から選択される少なくとも１種の有機表面処理材料で処理することと、（ｃ）任意選択で、工程（ｂ）を繰り返すこととを含むプロセスによって形成され得る。
【００３７】
ＴｉＯ２粒子を非晶質アルミナで処理又は被覆する方法の一例が、参照により本明細書に組み込まれる米国特許第４，４６０，６５５号の実施例１で教示されている。このプロセスでは、アルミナが二酸化チタン粒子上に堆積されるとき、典型的には約０．０５重量％〜２重量％（全粒子ベース）の範囲のレベルで存在するフッ化物イオンを使用して、典型的には約１重量％〜約８重量％（全粒子ベース）の範囲のレベルで存在するアルミナの結晶性を妨害する。このプロセスでは、フッ化物イオンの代わりに、例えばクエン酸イオン、リン酸イオン、又は硫酸イオンなどの、アルミナに対する親和力を有する他のイオンを、単独で、又は組み合わせてのいずれかで、同等の量で使用することができることに留意されたい。関連付けられたフッ化物化合物又はフッ化物イオンを有するアルミナ又はアルミナ−シリカで被覆されたＴｉＯ２粒子を含む白色顔料の性能特性は、被覆されたＴｉＯ２が有機ケイ素化合物で処理されるときに、改良される。結果として得られた組成物は、プラスチック用途で特に有用である。本発明の粒子を処理又は被覆する更なる方法が、例えば米国特許第５，５６２，９９０号及び米国特許出願公開第２００５／０２３９９２１号に開示されており、これらの主題は、参照により本明細書に組み込まれる。
【００３８】
二酸化チタン粒子は、低分子量ポリオール、オルガノシロキサン、オルガノシラン、アルキルカルボン酸、アルキルスルホネート、オルガノホスフェート、オルガノホスホネート、及びこれらの混合物などの有機化合物で処理されてもよい。好ましい有機化合物は、低分子量ポリオール、オルガノシロキサン、オルガノシラン及びオルガノホスホネート、並びにこれらの混合物からなる群から選択され、有機化合物は、全粒子に基づいて０．２重量％〜２重量％、０．３重量％〜１重量％、又は０．７重量％〜１．３重量％の負荷で存在する。有機化合物は、約０．１〜約２５重量％、又は０．１〜約１０重量％、又は約０．３〜約５重量％、又は約０．７〜約２重量の範囲であり得る。本発明で使用される好ましい有機化合物のうちの１つが、ポリジメチルシロキサンである。本発明で使用される他の好ましい有機化合物としては、カルボン酸含有材料、ポリアルコール、アミド、アミン、ケイ素化合物、別の金属酸化物、又はこれらのうちの２つ以上の組み合わせが挙げられる。
【００３９】
好ましい実施形態では、少なくとも１種の有機表面処理材料は、式：Ｒ５ｘＳｉＲ６４−ｘを有するオルガノシランであり、式中、Ｒ５は、少なくとも１〜約２０個の炭素原子を有する非加水分解性アルキル基、シクロアルキル基、アリール基、又はアラルキル基であり、Ｒ６は、加水分解性アルコキシ基、ハロゲン基、アセトキシ基、又はヒドロキシ基であり、ｘ＝１〜３である。オクチルトリエトキシシランは、好ましいオルガノシランである。
【００４０】
以下のＴｉＯ２顔料は、本発明において有用なＴｉＯ２粒子であり得る：Ｃｈｅｍｏｕｒｓ  Ｔｉ−Ｐｕｒｅ（商標）Ｒ−１０１、Ｒ−１０４、Ｒ−１０５、Ｒ−１０８、Ｒ−３５０、ＴＳ−１６００、及びＴＳ−１６０１。同様のサイズ及び表面処理を有する他のＴｉＯ２グレードもまた、本発明において有用であり得る。
【００４１】
ＴｉＯ２粒子及び着色顔料がポリマー組成物内で使用されるとき、ＴｉＯ２粒子及び着色顔料と一緒に用いられ得る溶融加工可能なポリマーは、高分子量ポリマー、好ましくは熱可塑性樹脂を含む。「高分子量」とは、ＡＳＴＭ法Ｄ１２３８−９８によって測定したとき、０．０１〜５０、典型的には、２〜１０のメルトインデックス値を有するポリマーを説明することを意味する。「溶融加工可能な」とは、ポリマーがフィルム及び１〜３次元を有する物体を含む成形物品へと押し出され、又は他の方法により変換される前に、ポリマーが溶融されなければ（又は溶解状態になければ）ならないことを意味する。また、それは、溶解状態のポリマーを得ることを伴う加工工程においてポリマーが繰り返し処理され得ることを意味する。
【００４２】
好適なポリマーとしては、一例として、ポリエチレン、ポリプロピレン、ポリブチレン、及びエチレンと高級オレフィンとのコポリマー、例えば、４〜１０個の炭素原子を含有するアルファオレフィン又は酢酸ビニルなどのオレフィンを含むエチレン性不飽和モノマーのポリマー；ビニル、例えば、ポリ塩化ビニル、ポリビニルエステル、例えば、ポリ酢酸ビニル、ポリスチレン、アクリルホモポリマー及びコポリマー；フェノール樹脂；アルキド；アミノ樹脂；ポリアミド；フェノキシ樹脂、ポリスルホン；ポリカーボネート；ポリエステル及び塩素化ポリエステル；ポリエーテル；アセタール樹脂；ポリイミド；並びにポリオキシエチレンが挙げられるが、これらに限定されない。ポリマーの混合物も企図される。また、本発明において使用するのに好適なポリマーとしては、様々なゴム及び／又はエラストマー、様々なジエンモノマーと上述のポリマーとの共重合、グラフト化、又は物理的ブレンドに基づく天然又は合成のいずれかのポリマーが挙げられ、これらは全て当該技術分野において周知である。典型的には、ポリマーは、ポリオレフィン、ポリ塩化ビニル、ポリアミド、及びポリエステル、並びにこれらの混合物からなる群から選択され得る。より典型的には、使用されるポリマーは、ポリオレフィンである。最も典型的には、使用されるポリマーは、ポリエチレン、ポリプロピレン、及びこれらの混合物からなる群から選択されるポリオレフィンである。典型的なポリエチレンポリマーは、低密度ポリエチレン（low density polyethylene、ＬＤＰＥ）、直鎖状低密度ポリエチレン（linear low density polyethylene、ＬＬＤＰＥ）、及び高密度ポリエチレン（high density polyethylene、ＨＤＰＥ）である。更なるポリマーとしては、例えば、ポリエチレンテレフタレート（polyethylene terephthalate、ＰＥＴ、ＰＥＴＥ）、ポリプロピレン（polypropylene、ＰＰ）、ポリスチレン（polystyrene、ＰＳ）、及びポリ塩化ビニル（polyvinyl chloride、ＰＶＣ、ビニル）が挙げられる。
【００４３】
必要であるとき、望ましいとき、又は従来どおり、本発明のクロージャ中に広範な添加剤が存在してもよい。このような添加剤としては、ポリマー加工助剤、例えば、フルオロポリマー、フルオロエラストマーなど、触媒、反応開始剤、抗酸化剤（例えば、ブチル化ヒドロキシトルエンなどのヒンダードフェノール）、発泡剤、紫外線安定剤（例えば、ヒンダードアミン光安定剤又は「hindered amine light stabilizer、ＨＡＬＳ」）、着色顔料を含む有機顔料、可塑剤、粘着防止剤（例えば、粘土、タルク、炭酸カルシウム、シリカ、シリコーン油など）、均染剤、難燃剤、へこみ防止添加剤などが挙げられる。更なる組成物としては、更に、可塑剤、蛍光増白剤、接着促進剤、安定剤（例えば、加水分解安定剤、放射線安定剤、熱安定剤、及び紫外線（ultraviolet、ＵＶ）安定剤）、抗酸化剤、紫外線吸収剤、静電気防止剤、着色剤、染料又は顔料、艶消し剤、充填剤、難燃剤、潤滑剤、強化剤（例えば、ガラスファイバ及びフレーク）、加工助剤、滑り止め剤、スリップ剤（例えば、タルク、粘着防止剤）、及び他の添加剤が挙げられる。
【００４４】
本発明の組成物を加工するために、当業者に既知の任意の溶融配合技術を使用してもよい。本発明のクロージャは、マスターバッチの形成後に作製されてもよい。マスターバッチという用語は、本明細書において、ＴｉＯ２粒子及び着色顔料（総称して固体と呼ぶ）の混合物を説明するために使用され、これは、固体を溶融加工可能な樹脂内に完全に組み込み、分散させるのに十分なせん断を提供することができるバンバリーミキサ、連続ミキサ、又は二軸ミキサなどの高せん断の調合機械内で、高い固体対樹脂負荷（概して、全マスターバッチの重量の５０〜８０重量％）で溶融加工され得る。結果として得られた溶融加工可能な樹脂生成物は、マスターバッチとして一般的に知られており、典型的には、プラスチック製造プロセスにおいて、溶融加工可能な更なるバージン樹脂の組み込みにより、その後希釈又は「レットダウン」される。レットダウン手順は、最終消費者物品がシート、フィルム、ボトル、パッケージ、又は別の形状であろうとなかろうと、最終消費者物品を作製するために利用される所望の加工機械において達成される。利用されるバージン樹脂の量及び最終固体の含有量は、最終消費者物品の使用仕様により決定される。本発明のマスターバッチ組成物は、成形物品の製造において有用である。
【００４５】
本発明の別の実施形態では、二酸化チタン及び着色顔料は、マスターバッチ濃縮物としてクロージャ内に加工するために供給される。好ましいマスターバッチ濃縮物は、典型的には、４０重量％超、５０重量％超、６０重量％超、７０重量％超、又は８０重量％超の二酸化チタン含有量を有する。好ましい着色濃縮物マスターバッチは固体である。液体着色濃縮物並びに／又は液体及び固体の着色濃縮物の組み合わせを使用することができる。
【００４６】
本発明の一態様では、本発明のクロージャ中の二酸化チタン粒子の量は、所望のＬＰＦ値をもたらす任意の好適な量であり得る。例えば、容器及び／又はクロージャに含有される二酸化チタン粒子の量は、少なくとも約０．５重量％、好ましくは少なくとも約０．１重量％であり得る。本発明の一態様では、容器及び／又はクロージャ中の二酸化チタン粒子は、約０．５重量％〜約２０重量％であり得、好ましくは約０．１重量％〜約１５重量％、より好ましくは５重量％〜１０重量％である。本発明の更なる態様では、容器及び／又はクロージャ中の二酸化チタン粒子は、少なくとも約０．５重量％、０．６重量％、０．７重量％、０．８重量％、０．９重量％、１重量％、２重量％、３重量％、４重量％、５重量％、６重量％、７重量％、８重量％、９重量％、１０重量％、１１重量％〜１２重量％であり得る。本発明の一態様では、容器及び／又はクロージャ中の二酸化チタン粒子は、０．１重量％〜１２重量％の間の任意の量であり得る（全ての重量％は、補助光保護層を考慮することなく、クロージャの総重量に基づく）。
【００４７】
クロージャは、典型的に、二酸化チタン及び着色顔料を含有するマスターバッチを、仕上がりクロージャを形成するために使用される所望の組成物を製造するための第２の高分子量の溶融加工可能なポリマーと溶融ブレンドすることにより、製造される。マスターバッチ組成物及び第２の高分子量ポリマーは、上記に開示のように、当該技術分野で既知の任意の手段を使用して、所望の組成の最終クロージャを製造するように所望の比率で溶融ブレンドされ得る。このプロセスでは、二軸押出成形機が一般的に使用される。結果として得られた溶融ブレンドポリマーは、押出成形されるか、又は別の方法で加工されて、例えば、射出成形加工によって、所望の組成物のクロージャを形成する。
【００４８】
クロージャを対応する容器と組み合わせて、パッケージを形成することができる。パッケージは、通常は液体である酪農製品及び植物性ミルク製品を収容することに有用性を見出す。液体は、ココナッツ、大豆、ウシ、ヤギなどのタンパク質源から採取又は誘導される液体を意味すると理解されるべきである。植物性ミルクとしては、例えば、アーモンド、カシュー、ココナッツ、亜麻、大豆、米、ヘーゼルナッツ、麻、キヌアなどから誘導される液体が挙げられる。
【００４９】
光保護性能又はＬＰＦの測定
ＬＰＦ値は、パッケージされた製品が光に曝されたときに、パッケージ材料が製品内に感光性実体を提供し得る保護を定量化する。パッケージ材料のＬＰＦ値は、本実験において、製品の感光性実体濃度の半分が劣化しているか、又は制御された実験上の光曝露条件における変質を別様に受けた時間として定量化される。それゆえに、高ＬＰＦ値のパッケージにより保護された１つ以上の感光性実体を含む製品は、低ＬＰＦ値のパッケージにより保護された製品と比較して、感光性実体に変化が生じるまでにより多くの量の光に曝露され得る。
【００５０】
ＬＰＦ値の測定についての詳細な説明は、参照により本明細書に組み込まれる「Ｍｅｔｈｏｄｓ  ｆｏｒ  Ｄｅｔｅｒｍｉｎｉｎｇ  Ｐｈｏｔｏ  Ｐｒｏｔｅｃｔｉｖｅ  Ｍａｔｅｒｉａｌｓ」と題された同一出願人による米国特許第９，６３８，６７９号及び「Ｄｅｖｉｃｅｓ  ｆｏｒ  Ｄｅｔｅｒｍｉｎｉｎｇ  Ｐｈｏｔｏ  Ｐｒｏｔｅｃｔｉｖｅ  Ｍａｔｅｒｉａｌｓ」と題された米国特許第９，３７２，１４５号に更に記載されている。
【実施例】
【００５１】
同一出願人による国際出願ＵＳ２０１８／０２５３７２号、ＵＳ２０１８／０１３４８７５号、米国特許第９，３７２，１４５号、及び米国特許第９，６３８，６７９号の教示を適用することにより、それらの光保護係数（「ＬＰＦ」）値について、酪農製品パッケージクロージャを評価した。
【００５２】
米国特許出願公開第２０１８／０１３４８７５号に開示されているように、パッケージ材料の光保護性能は、光保護係数（「ＬＰＦ」）値で定量化することができる。更に、米国特許第９，３７２，１４５号及び同第９，６３８，６７９号に開示されているように、サンプルホルダーは、異なる種類のパッケージサンプルを保持するように選択することができる。国際出願ＵＳ２０１８／０２５３７２号に開示されているように、キャップを評価するための特殊なサンプルホルダーを設計し、特徴付けた。キャップサンプルホルダーを使用してここで収集されたデータを、国際出願ＵＳ２０１８／０２５３７２号の実施例に記載されている手法を用いて標準ＬＰＦスケールに正規化した。
【００５３】
この手法では、以下のデータを収集した。
【００５４】
酪農牛乳用途に使用されるものに典型的な同一の白色プラスチッククロージャのセットを小売から入手した。クロージャは、牛乳用途で使用されるものに典型的であった。
【００５５】
小売から得られた白色プラスチッククロージャ（サンプルＡ）を、国際出願ＵＳ２０１８／０２５３７２号に開示されている方法及びキャップサンプルホルダーを使用してＬＰＦ性能について測定し、次いで、標準ＬＰＦスケールに正規化した。この実施例の全てのデータは、標準的な尺度で報告される。
【００５６】
本発明の好ましい光保護パッケージクロージャ設計では、４０を超えるＬＰＦが好ましい。
【００５７】
白色キャップクロージャ（サンプルＡ）の測定されたＬＰＦ値５は、必要な光保護性能を生成するには不十分である。
【００５８】
厚さ４．０ミル及び一体型接着剤側を有するＡｖｅｒｙ（＃５８９６）から市販されている紙ラベルを約３７ｍｍの直径に切断し、上部プレート全体にわたって白色キャップサンプルに適用して、サンプルＢを形成した。サンプルＢは、サンプルＡと本質的に同じであると測定され、２４の改善されたＬＰＦ値を有するいくつかの利益を提供することが見出された。この値は依然として、４０超のＬＰＦの所望の光保護性能を生成するには不十分である。
【００５９】
直径約３７ミルを有する箔ラベル（厚さ３．５ミル及び一体型接着剤側を有する、Ｌａｂｅｌ  Ｖａｌｕｅ，Ｔａｍｐａ，ＦＬから入手したＭｅｔａｌｉｚｅｄ  Ｓｉｌｖｅｒ  Ｐｅｒｍａｎｅｎｔラベル）を、白色キャップサンプルに付与して、キャップの上部プレート部分全体を覆い、サンプルＣを形成した。サンプルＣは、サンプルＡ及びＢと本質的に同じであると測定され、１００超の改善されたＬＰＦ値を有することが見出された。このデータは、この設計が、４０超のＬＰＦの所望の光保護性能を生成するのに十分であることを示す。
【００６０】
正確な材料であり、かつボトル開口部の上方のキャップ上部プレート部分を完全に覆うキャップ構造に十分にサイズ決めされたラベルを使用することによって、１００超のＬＰＦ性能が達成され、したがって所望の光保護性能を満たす。
【００６１】
したがって、追加の光保護を必要とするキャップの正確な寸法を有する適切な光保護ラベルを選択することによって、適切な光保護性能を備えるクロージャとし得ることが実証される。
【図１】
2021527008.tif 000003
【図２】
2021527008.tif 000004
【図３ａ】
2021527008.tif 000005
【図３ｂ】
2021527008.tif 000006
【国際調査報告】
2021527008.tif 000007
2021527008.tif 000008
2021527008.tif 000009
2021527008.tif 000010